(57)【要約】【課題】患部に必要十分な量の薬液を塗布することができ、使用する際に、薬液が滴り落ちたり、使用後に余分な薬液が過剰に残ったり、製造時にシール部分に薬液が付着して密閉性を妨げることのない薬液塗布用キットを提供する。【解決手段】スポンジ体からなる薬液塗布部２及び軸部３を有する薬液塗布具１と、薬液塗布部収容凹部５及び軸部収容凹部４ａを有する収容容器４と、シート蓋体と、を備えた薬液塗布用キットであって、薬液塗布部収容凹部５内に、薬液塗布部２と共に薬液塗布部２の抱液可能量と同量の薬液を収容し、軸部収容凹部４ａ内に軸部３を収容し、シート蓋体で密閉してなる構成を備えた薬液塗布用キットを提案する。【選択図】図１
2010029596.tif 000002
【特許請求の範囲】
【請求項１】
スポンジ体からなる薬液塗布部及び軸部を有する薬液塗布具と、
前記薬液塗布部を収容する薬液塗布部収容凹部、及びこの薬液塗布部収容凹部と連通した、軸部を収容する軸部収容凹部を有する収容容器と、
薬液塗布部収容凹部及び軸部収容凹部を被覆し得るシート蓋体と、を備えた薬液塗布用キットであって、
薬液塗布部収容凹部内に、薬液塗布部と共に当該薬液塗布部の抱液可能量と同量の薬液を収容し、軸部収容凹部内に軸部を収容し、前記薬液塗布部収容凹部及び軸部収容凹部をシート蓋体で密閉してなる構成を備えた薬液塗布用キット。
【請求項２】
スポンジ体からなる薬液塗布部及び軸部を有する薬液塗布具と、
前記薬液塗布部を収容する薬液塗布部収容凹部及びこの薬液塗布部収容凹部と連通した、軸部を収容する軸部収容凹部を有する収容容器と、
薬液塗布部収容凹部及び軸部収容凹部を被覆し得るシート蓋体と、を備えた薬液塗布用キットであって、
薬液塗布部収容凹部内に、薬液塗布部と共に当該薬液塗布部の抱液可能量の９０〜１１０質量％量の薬液を収容し、軸部収容凹部内に軸部を収容し、前記薬液塗布部収容凹部及び軸部収容凹部をシート蓋体で密閉してなる構成を備えた薬液塗布用キット。
【請求項３】
薬液塗布具の軸部の一部に凹凸周面部を設ける一方、収容容器の軸部収容凹部の一部に前記凹凸周面部の外観形状に沿った外観形状を備えた凹凸周面部収容部を設けることを特徴とする請求項１又は２に記載の薬液塗布用キット。
【請求項４】
薬液塗布部は、空隙率が９５〜９９％であり、空隙の平均径が０．１ｍｍ〜３．３ｍｍであるスポンジ体からなることを特徴とする請求項１〜３の何れかに記載の薬液塗布用キット。
【請求項５】
薬液塗布部は、単位体積当たりの抱液可能量が０．９５〜１．１０ｇ／ｃｍ3であるスポンジ体からなることを特徴とする請求項１〜４の何れかに記載の薬液塗布用キット。
【発明の詳細な説明】
【技術分野】
【０００１】
本発明は、消毒薬などの薬液を患部に塗布するのに用いる薬液塗布用キット、すなわち、開封すれば即座に薬液を患部に塗布することができるように薬液塗布具を容器内に収容してなる薬液塗布用キットに関する。
【背景技術】
【０００２】
患部に消毒薬などの薬液を塗布する場合、綿棒や綿球などに薬液を含浸させて塗布するのが一般的である。しかし、患部に薬液を塗布するたびに薬液を別途用意して含浸させることは面倒であるため、予め薬液を含浸させた綿球や綿棒などを容器に封入して薬液塗布用キットして提供することが提案されている。
【０００３】
例えば特許文献１には、薬液を含浸させた複数の綿球を、容器に複数形成された収容凹部にそれぞれ挿入し、各収容凹部の開口部をシール部材によって密封してなる構成の薬液塗布用キットが開示されている。
【０００４】
特許文献２には、軸体の端部に塗布液含浸部を設けた塗布液含浸綿棒と、前記塗布液含浸部を収容する凹部、および、この凹部から連続し塗布液含浸部に隣接する軸体を収容する溝部が形成されたカップ部材と、このカップ部材の開口面上に配置して凹部内を密閉する被覆フィルムとを備えた薬液塗布用キットが開示されている。
【０００５】
【特許文献１】実開昭６２−１７２４４９号公報の請求項１及び図１
【特許文献２】特開２００７−３１９５３５号公報の請求項１及び図１
【発明の開示】
【発明が解決しようとする課題】
【０００６】
従来使用されていた綿棒は、薬液を吸収し保持し得る量（以下「抱液可能量」ともいう）が十分でないため、薬液を含浸させた綿棒を一回塗布するだけでは患部に十分な量の薬液を塗布することが難しいという課題を抱えていた。他方、多くの薬液を綿棒と共に容器内に収容すると、容器内で薬液がダブつき、綿棒を摘み上げた際に薬液が滴り落ちたり、多くの薬液が使用後に残って無駄を生じたり、蓋体をシールする時にシール部分に薬液が付着して密閉性を妨げたりするなどの問題を生じることになる。
【０００７】
そこで本発明の目的は、患部に薬液を容易に塗布することができ、しかも、使用する際に、薬液が滴り落ちたり、使用後に余分な薬液が過剰に残ったり、製造時にシール部分に薬液が付着して密閉性を妨げることのない薬液塗布用キットを提供することにある。
【課題を解決するための手段】
【０００８】
かかる目的のため、本発明は、スポンジ体からなる薬液塗布部、及び軸部を有する薬液塗布具と、前記薬液塗布部を収容する薬液塗布部収容凹部、及びこの薬液塗布部収容凹部と連通した、軸部を収容する軸部収容凹部を有する収容容器と、薬液塗布部収容凹部及び軸部収容凹部を被覆し得るシート蓋体と、を備えた薬液塗布用キットであって、薬液塗布部収容凹部内に、薬液塗布部と共に当該薬液塗布部の抱液可能量と同量の薬液を収容し、軸部収容凹部内に軸部を収容し、前記薬液塗布部収容凹部及び軸部収容凹部をシート蓋体で密閉してなる構成を備えた薬液塗布用キットを提案する。
【０００９】
本発明の薬液塗布用キットは、シート蓋体を収容容器から剥がして薬液塗布具を取り出せば、この薬液塗布具を使用して即座に薬液を患部に塗布することができる。しかも、薬液塗布部収容凹部内に収容する薬液を、薬液塗布部の抱液可能量と同量に調整したことにより、患部に必要十分な量の薬液を塗布することができるばかりか、余分な薬液が薬液塗布部収容凹部内に存在しないから、患部に薬液を塗布する際に薬液が滴り落ちたり、使用後に余分な薬液が過剰に残ったり、製造時にシール部分に薬液が付着して密閉性を妨げることがない。
【発明を実施するための形態】
【００１０】
以下、本発明の好適な実施形態について説明する。但し、本発明が下記に説明する実施形態に限定されるものではない。
【００１１】
本発明の一実施形態に係る薬液塗布用キット（以下「本薬液塗布用キット」という）は、図１に示すように、スポンジ体からなる薬液塗布部２、及び軸部３を有する薬液塗布具１と、前記薬液塗布部２を収容する薬液塗布部収容凹部５、及び軸部３を収容する軸部収容凹部４ａを有する収容容器４と、薬液塗布部収容凹部５内に収容する薬液と、薬液塗布部収容凹部５及び軸部収容凹部４ａを被覆し得るシート蓋体（図示せず）と、を備えたものである。
【００１２】
（薬液塗布具２）
薬液塗布部２は、ＯＨ基を有するセルロースを主成分とするスポンジ体から形成するのが好ましい。
親水基であるＯＨ基を有するセルロースを主成分とするスポンジ体から薬液塗布部２を形成すれば、薬液、特に水溶液からなる薬液（例えばポピドンヨード液）となじみ易く、薬液を吸収し保持し得る量、すなわち抱液可能量を高めることができる。しかも、薬液を含んだウェット状態になると表面が柔らかくなり、柔らかい感触で塗布することができる。
【００１３】
この際、前記スポンジ体は、例えば強度を高めるために、母材繊維であるセルロースに補強繊維を含んでいてもよい。補強繊維としては、綿（コットン）や亜麻、ラミー、パルプ等を単独またはそれらを組合せて使用することができる。
例えば、セルロース１００重量部に対して補強繊維、例えば綿繊維を２０〜５０重量部含有するものが好ましく、特に２０〜４０重量部含有するものが好ましい。補強繊維を２０〜５０重量部含有させることによって、引張強度や保形性を高めることができ、多くの薬液を含んでいてもスポンジの形状を保つことができ、患部に薬液を塗布し易くなる。
【００１４】
薬液塗布部２のスポンジ体の空隙率は９５〜９９％であるのが好ましい。スポンジ体の空隙率が９５〜９９％であれば、薬液を吸収し保持する量、すなわち抱液可能量を高めることができ、しかも、吸収保持した薬液を容易に放出するから、薬液を容易に塗布することができる。
空隙率は、下記式（１）で算出される値である。
（１）・・空隙率＝（真密度−見掛密度）×１００／真密度
なお、見掛密度とは、スポンジ体の見掛体積（空隙含）に対する重量の割合であり、真密度とは、スポンジ体の見掛体積から空隙の容積を差し引いたスポンジ体構成材料の実質体積に対する重量の割合である。
【００１５】
薬液塗布部２のスポンジ体の空隙は、外部に連通した空隙であるのが好ましい。後述するように、添加した芒硝結晶を溶出させる方法で空隙を形成する場合には、空隙は外部に連通した空隙となる。
【００１６】
薬液塗布部２のスポンジ体の空隙の平均径は、０．１ｍｍ〜３．３ｍｍであるのが好ましく、特に０．５ｍｍ〜２．０ｍｍ、中でも特に０．７ｍｍ〜０．９ｍｍであるのが好ましい。
スポンジ体の空隙率の平均径が３．３ｍｍ以下、特に２．０ｍｍ以下であれば、薬液を吸収し保持する量、すなわち抱液可能量を高めることができる。
なお、空隙の平均径は、電子顕微鏡で観察して求めることもできるが、後述するように、添加した芒硝結晶を溶出させることにより空隙を形成する製造方法においては、芒硝結晶の粒径と空隙の平均径は略一致するから、芒硝結晶の平均径に読み替えることができる。
【００１７】
薬液塗布部２を構成するスポンジ体の、単位体積当たりの薬液（例えば１０％ポピドンヨード液（比重１．０３６））の抱液可能量は、該スポンジ体の体積と同量であるのが好ましい。具体的には、０．９５〜１．１０ｇ／ｃｍ3、特に０．９８〜１．１０ｇ／ｃｍ3であるのが好ましい。
単位体積当たりの抱液可能量が０．９５〜１．１０ｇ／ｃｍ3であれば、患部に塗布するのに十分な量の薬液を比較的小さな体積のスポンジ体で吸収保持できるから、薬液塗布部２及び薬液塗布部収容凹部５を小さくすることができ、しかも薬液塗布部収容凹部５内に余分な薬液を収容する必要を無くすことができる。
【００１８】
単位体積当たりの抱液可能量は、式（２）で算出される値である。
（２）・・単位体積当たりの抱液可能量＝吸液時の単位体積重量−乾燥時の単位体積重量
この際、吸液時の単位体積重量は、検体（スポンジ体の直方体）全体を１０％ポピドンヨード液に浸し、５分間浸漬させた後、金属メッシュ上に置いて検体から液滴を取り除いた上で測定する単位体積重量である。
【００１９】
薬液塗布部２は、薬液、特に１０％ポピドンヨード液の吸液速度が０．０３〜０．５ｓ／ｇ、特に０．０４〜０．５ｓ／ｇであるスポンジ体を使用するのが好ましい。
吸液速度が０．０３〜０．５ｓ／ｇであるスポンジ体であれば、収容容器４に薬液塗布具１を挿入した後、薬液塗布部収容凹部５内の薬液塗布部２に薬液を供給する場合に、薬液塗布部２が極めて短時間のうちに薬液を吸収するため、薬液塗布部２に薬液を供給してからシート蓋体をシールするまでの工程を一連の生産ライン上で実施することができ、本薬液塗布用キットの製造をオンラインで行うことができる。また、薬液塗布部２に薬液を注いだ際に瞬時に吸収できるから、薬液がシール部分に跳ねることがなく、シール性をより確実に確保することができる。
【００２０】
薬液の吸液速度は、ステンレス製パッド内に１０％ポピドンヨード液を注ぎ、次いで検体（スポンジ体の直方体）をステンレス製パッド内に置いて下部をポピドンヨード液に浸し、検体（スポンジ体）をステンレス製パッド内に置いてから検体の上面部まで吸液するまでの時間を測定し、次の式（４）より算出することができる。
（４）・・吸液速度＝測定値（ｓｅｃ）／検体の吸液前の重量（ｇ）
【００２１】
薬液塗布部２は、圧縮前に比べて厚さが１／４〜１／１０となるように厚さ方向にのみ圧縮成形されたスポンジ体、言い換えれば、薬液を吸収すると圧縮された分だけ厚さ方向に膨張して復元するスポンジ体を使用するのが好ましい。
圧縮前に比べて厚さが１／４以下となるように厚さ方向にのみ圧縮成形されたスポンジ体を使用することにより、吸液速度を上記の如く高めることができると共に、薬液を吸収した際に厚さ方向に復元膨張し、しかも吸収後の形状が安定するから、薬液塗布部収容凹部５の平面視形状を、薬液塗布部２の平面視形状に沿って若干大きく形成すればよく、しかも安定した状態に薬液塗布部２を収容することができる。なお、圧縮前に比べて厚さが１／１０未満となるように厚さ方向にのみ圧縮することは、現在の成形技術上困難である。
かかる観点から、薬液塗布部２は、圧縮前に比べて厚さが１／４〜１／１０、中でも１／５〜１／１０となるように厚さ方向にのみ圧縮成形されたスポンジ体であるのがより一層好ましい。
【００２２】
（スポンジ体の製造方法）
上記のようなスポンジ体の製造方法は特に限定するものではない。好ましい一例としては、木材等からのチップを溶解して繊維素とし、これを水酸化ナトリウム等のアルカリで処理してから二硫化炭素等を添加してビスコースをつくる。このビスコースに硫酸ナトリウム（芒硝）からなる微小芒硝結晶を混合し、シート状あるいはブロック状に成型し、煮沸及び酸凝固させて微小芒硝結晶を溶出させて多孔質化させ、水洗、乾燥、さらには厚み方向に加圧して圧縮させることによって得ることができる。
【００２３】
より具体的な一例としては、木材パルプを水酸化ナトリウム溶液に浸漬し、圧搾後に粉砕してアルカリセルロース（クラム）とし、その後１７℃で１０時間老成後、二硫化炭素を加えセルロース ザンテートを得、このセルロース ザンテートに繊維長０．１〜５ｍｍの未老成のクラムと水酸化ナトリウム、水を加えて溶解し、ビスコースを得る。
得られたビスコースと平均粒径０．１ｍｍ〜３．３ｍｍの微小芒硝結晶とを混合機の中で１６〜２０℃に保ちながら混合する。この混合物を金型に押出機を介して加圧充填する。その際、押出機周辺の温度も１６〜２０℃になるように温度調節する。混合物が充填された金型を約９０℃の芒硝浴の中で約８時間煮沸し、凝固させて前記微小芒硝結晶を溶出させて多孔質化させ、そして得られた成形体を水洗、乾燥、さらには厚み方向に加圧して圧縮させることによって得ることができる。
但し、かかる方法において、各温度や時間等は調整可能である。
【００２４】
この際、芒硝結晶の平均粒径を変化させることにより、スポンジ体内の空隙の大きさを調整することができ、平均粒径の小さな芒硝結晶を使用することによってスポンジ体の空隙を小さくすることができる。よって、芒硝結晶の平均粒径は０．５ｍｍ〜２．０ｍｍであるのが特に好ましく、中でも特に０．７ｍｍ〜０．９ｍｍであるのがさらに好ましい。
【００２５】
厚み方向に圧縮成型して製造されたスポンジ体は、薬液を保持し得る量（抱液可能量）が多いばかりか、吸液速度が速く、しかも薬液を吸収すると所定の厚み（例えば９割前後）に正確に回復するため、薬液の供給量とスポンジ体の体積に応じて薬液塗布部収容凹部５の大きさを正確に設計することができる。
【００２６】
薬液塗布部２の形状は特に限定するものではないが、できるだけ少ない量の薬液を効率良く広範囲に塗布できるように、図１に示すように、扁平な板状体とするのが好ましい。
【００２７】
（軸部３）
薬液塗布具１の軸部３は、例えば棒状に形成すればよい。ただし、使い勝手を良好にするように適宜形状に変更可能である。
例えば、図１に示すような、凹凸周面部３ｂを設けることも可能である。この凹凸周面部３ｂの形状は適宜変更可能であり、例えば図１に示すように、適宜長さに渡って、円柱状の径大部を形成すると共に、この径大部の周面に、全周に渡る溝乃至突条部３ｃを複数軸方向に適宜間隔をおいて形成するようにしてもよい。また、適宜長さに渡って軸部に紐を螺旋状に巻き付けたような形状に形成して複数の溝乃至突条部３ｃを形成するようにしてもよい。
このように凹凸周面部３ｂの表面に溝乃至突条部３ｃを形成することにより、軸部３を指で掴み易くなるばかりか、この凹凸周面部３ｂを収容する凹凸周面部収容部４ｃの内周面に、当該溝乃至突条部３ｃと凹凸係合し得る溝乃至突条部を形成することにより、収容容器４内に薬液塗布具１を挿入する際の位置決めが容易になるばかりか、運搬時及び使用時に薬液塗布具１が移動したり脱落したりするのを防ぐことができる。また、不可抗力によって薬液塗布部２に圧力がかかって薬液が染み出した場合でも、薬液が軸部３側に侵入するのを防ぐことができる。かかる点では、凹凸周面部３ｂを薬液を吸収できる素材から形成するのが好ましい。
この凹凸周面部３ｂは、軸部３と同一材料で一体に形成することも、軸部３とは別材料で形成しておき、後で軸部３に固着させてなるものでもよい。
【００２８】
薬液塗布部２に軸部３を固定する手段は任意である。例えば互いに係合するように係合部を設けるようにしてもよいし、圧力で圧着するようにしてもよいし、接着剤で接着するようにしてもよいし、また、インサート成形によって固定するようにしてよい。
より具体的には、図１に示すように、軸部３の先端部に幅広係合部３ａを設け、この幅広係合部３ａに接着剤を塗布する一方、薬液塗布部２の側面部に切れ込みを入れておき、この切れ込み内に軸部３の幅広係合部３ａを挿入させて、軸部３と薬液塗布部２とを接着固定すればよい。この際、軸部３の先端部に幅広係合部３ａを設けることにより、軸抜け防止に貢献することはもちろんであるが、薬液塗布部２の剛性を高めることができ、均一且つ広範囲に薬液を塗布し易くなる。
或いは、図３及び図４に示すように、インサート品としての薬液塗布部２を金型内に装填した後、溶融樹脂を注入して薬液塗布部２の端部を挟むようにして軸部３の軸端部に２枚の幅広係合部３ａ、３ａを形成し、幅広係合部３ａ、３ａ間で薬液塗布部２の端部を挟んで固定するようにして薬液塗布部２と軸部３とを一体化させることができる。このようにすれば、接着剤を使用しないで一体化することができる。
【００２９】
（収容容器４）
収容容器４は、例えば薬液塗布部２を収容する薬液塗布部収容凹部５と、軸部３を収容する軸部収容凹部４ａとを有し、これら薬液塗布部収容凹部５及び軸部３をとり囲むようにシール鍔部４ｅを備える構成に形成することができる。
【００３０】
収容容器４の材質は、特に限定するものではないが、保形性、耐薬品性、薬液の浸透及び揮発を抑えるバリア性などを備えた樹脂からなるシート乃至フィルムから形成されているものが好ましい。例えば、ポリスチレン、ポリエチレン、ポリプロピレン、ポリエチレンテレフタレートなどを好ましく用いることができる。
【００３１】
薬液塗布部収容凹部５は、薬液塗布部２を隙間なくすっぽりと収容することができるように、その平面視形状を、薬液塗布部２の平面視形状に沿って一回り大きく形成するのが好ましい。図１の例では、扁平板状の薬液塗布部２に沿って浅底の凹部として形成してある。
この際、一回り大きくとは、薬液塗布部２は薬液を吸収すると横方向に若干、すなわち全体の１５〜２５％程度横方向に膨張するため、薬液を供給する前の乾燥状態の平面視幅の１５〜２５％に加えて若干の余裕（０．５ｍｍ〜５ｍｍ）を加えて大きい平面視幅に形成するのが好ましい。
他方、薬液塗布部収容凹部５の深さは、薬液塗布部２が薬液を吸収して厚さ方向に復元膨張した際の厚さに若干の余裕（０．５ｍｍ〜５ｍｍ）を加えた長さの深さに形成するのが好ましい。
【００３２】
軸部収容凹部４ａは、薬液塗布部収容凹部５と連通し、且つ軸部３を完全に収容できるように形成すればよい。例えば軸部３の平面視形状に沿って細長い溝状の平面視形状に形成してもよいし、また、図１に示すように、薬液塗布部収容凹部５とは反対側寄り部位に幅広部４ｂを設けておき、軸部３を指で掴み易くするようにしてもよい。
【００３３】
また、軸部３に設けた凹凸周面部３ｂを収容するために凹凸周面部収容部４ｃを設けるのが好ましい。
この凹凸周面部収容部４ｃは、凹凸周面部３ｂの輪郭に沿って一回り大きく凹凸し、且つ凹凸周面部３ｂと係合して互いに前後方向に移動しないように形成するのが好ましい。例えば、適宜長さに渡って軸部に紐を螺旋状に巻き付けた形状の凹凸周面部３ｂと係合するように、周面方向の溝４ｄを並設してなるように形成すればよい。このように形成すれば、上述のように、収容容器内で薬液塗布具１が前後方向に移動するのを防ぐことができるばかりか、軸部収容凹部４ａから幅広部４ｂ側に側への万一の薬液流出を防止することもできる。
【００３４】
シール鍔部４ｅは、シート蓋体を重ねてシールするための部分であり、適宜幅をもって形成するのが好ましい。
【００３５】
（薬液）
収容する薬液の種類は特に制限するものではない。例えばポピドンヨード液、アルコール、過酸化水素などの消毒用薬液、ローション、ベビーオイルなどの化粧液、その他液状の薬液、蒸留水などを挙げることができる。中でも、ＯＨ基を有するセルロースを主成分とするスポンジ体とのなじみ易さの観点から、水溶液からなる薬液（例えばポピドンヨード液）が特に好ましい。
【００３６】
薬液は、薬液塗布部２と共に薬液塗布部収容凹部５内に収容するものであるが、本発明においては、薬液塗布部収容凹部５内に収容する量が重要である。すなわち、薬液塗布部収容凹部５内に、薬液塗布部２と共に薬液塗布部２の抱液可能量と同量、具体的な数値で言えば、抱液可能量の９０〜１１０質量％量の薬液を収容することが重要である。
薬液塗布部２の抱液可能量と同量、すなわち抱液可能量の９０〜１１０質量％量の薬液を収容することで、患部に必要十分な量の薬液を塗布することができるばかりか、余分な薬液が薬液塗布部収容凹部内に存在しないから、薬液が滴り落ちたり、使用後に余分な薬液が過剰に残ったり、製造時にシール部分に薬液が付着して密閉性を妨げるようなことを無くすことができる。
かかる観点から、薬液塗布部収容凹部５内に収容する薬液の量は、薬液塗布部２の抱液可能量の９５〜１０５質量％量が好ましく、特に１００〜１０３質量％量であるのがさらに好ましい。
【００３７】
薬液塗布部収容凹部５内に収容する薬液の量は、患部の種類や大きさ、或いは薬液塗布部収容凹部５の大きさなどにより適宜変更するのが好ましいから、それに合わせて薬液塗布部２の大きさを調整するのが好ましい。
【００３８】
（シート蓋体）
シート蓋体は、その材質を特に限定するものではないが、防水性、耐薬品性を備えている必要がある。例えば、樹脂基材シートのシート面に金属薄膜層を積層してなる複合シートを好ましい一例として挙げることができ、具体的には、ポリエチレン、ポリプロピレン、ポリエチレンテレフタレートなどの樹脂基材シートに、アルミ等の金属を蒸着乃至ラミネートして金属薄膜層を積層してなる複合シートなどを好ましく用いることができる。
【００３９】
（製造方法）
本薬液塗布用キットの製造方法については、特に制限するものではない。例えば、薬液塗布部収容凹部５内に薬液塗布部２を挿入すると共に、軸部収容凹部４ａ内に軸部３を挿入するようにして収容容器４内に薬液塗布具１を挿入した後、薬液を薬液塗布部２に注いで供給し、次いで薬液塗布部収容凹部５及び軸部収容凹部４ａを被覆するようにシート蓋体を被覆シールするようにして薬液塗布用キットを製造するのが好ましい。
【００４０】
薬液よりも先に薬液塗布具１を収容容器４内に収容し、その後、薬液塗布部収容凹部５内の薬液塗布部２に薬液を供給することにより、薬液を薬液塗布部２が吸収するから薬液を零すことなく供給することができる。
この際、薬液塗布部２に対して、当該薬液塗布部２の抱液可能量と同量の薬液、すなわち抱液可能量の９０〜１１０質量％量の薬液を、薬液塗布部収容凹部５内の薬液塗布部２に供給することにより、シール鍔部４ｅ等に薬液が飛び散るのを防ぐことができ、シート蓋体を密閉状態に被覆シールすることができる。
【００４１】
かかる製造方法においては、前述したように、圧縮前に比べて厚さが１／４〜１／１０となるように厚さ方向にのみ圧縮成形されたスポンジ体、言い換えれば、薬液を吸収すると圧縮された分だけ厚さ方向に膨張して復元するスポンジ体からなる薬液塗布部２を使用するのが好ましい。
圧縮前に比べて厚さが１／４〜１／１０となるように厚さ方向にのみ圧縮成形されたスポンジ体を使用することにより、吸液速度を高めることができると共に、薬液を吸収した際に厚さ方向に復元膨張し、しかも吸収後の形状が安定しているから、薬液塗布部収容凹部５の平面視形状を、薬液塗布部２の平面視形状に沿って若干大きく形成すればよく、しかも安定した状態に薬液塗布部２を収容することができる。
かかる観点から、薬液塗布部２は、圧縮前に比べて厚さが１／４〜１／１０、中でも特に１／５〜１／１０となるように厚さ方向にのみ圧縮成形されたスポンジ体であるのがより一層好ましい。
【００４２】
また、同じく前述したように、薬液、特に１０％ポピドンヨード液の吸液速度が０．０３〜０．５ｓ／ｇ、特に０．０４〜０．５ｓ／ｇであるスポンジ体からなる薬液塗布部２を使用するのが好ましい。
吸液速度が０．０３〜０．５ｓ／ｇであるスポンジ体であれば、薬液塗布部収容凹部５内の薬液塗布部２に薬液を注ぐと、薬液塗布部２が瞬時のうちに全体が濡れて薬液を吸収するため、薬液を薬液塗布部２に注いだ際に薬液が飛散することがないばかりか、薬液の供給からシート蓋体をシールするまでの時間が短くて済み、一連の工程を一つの生産ラインで実施することができ、本薬液塗布用キットの生産をオンラインで行うことができる。
【００４３】
（使用方法）
本薬液塗布用キットは、シート蓋体を収容容器４から剥がした後、図２に示すように、収容容器４から薬液塗布具１を取り出して薬液塗布具１の薬液塗布部２を患部に当てて移動させれば、薬液塗布部２に含浸した薬液を患部に塗布することができ、過剰な薬液が薬液塗布部収容凹部５内に収容されていないため、薬液が滴り落ちたり、使用後に余分な薬液が過剰に残ったりすることがない。
その際、上記のようなスポンジ体からなる薬液塗布部２であれば、薬液を含浸させた状態でも柔軟性があるので、患部にソフトな塗り心地で薬液を塗布することができる。さらに、セルローススポンジ２を患部に載せただけで、押圧しなくても薬液が浸み出すから、薬液を患部に均一かつ十分に塗布することができる。
【００４４】
（他の実施形態）
薬液塗布部収容凹部５及び軸部３を収容する軸部収容凹部４ａのほかに、仕切りを設けると共に、ピンセット、ガーゼ、包帯、止血テープなどの医療器具を収容する医療器具収容凹部を設け、医療器具収容凹部内に医療器具を収容して、医療用キットとして形成することもできる。
【００４５】
（用語の説明）
本発明において「主成分」とは、特に記載しない限り、当該主成分の機能を妨げない範囲で他の成分を含有することを許容する意を包含する。この際、当該主成分の含有割合を特定するものではないが、主成分（２成分以上が主成分である場合には、これらの合計量）が組成物中の５０質量％以上、特に７０質量％以上、中でも特に９０質量％以上（１００％含む）を占めるのが好ましい。
また、本発明において、「Ｘ〜Ｙ」（Ｘ，Ｙは任意の数字）と表現した場合、特にことわらない限り「Ｘ以上Ｙ以下」の意と共に、「好ましくはＸより大きい」及び「好ましくはＹより小さい」の意を包含する。
【実施例】
【００４６】
以下、各種試験及び実施例に基づいて本発明を説明するが、本発明が下記実施例に限定されるものではない。
【００４７】
＜薬液塗布部の材料選択試験＞
薬液塗布部の材料を選択するために、異なる材料からなる下記検体について下記試験を行い、各検体の物性を比較し、薬液塗布部の材料について検討した。
た。
【００４８】
（検体）
検体Ａ：ＯＨ基を有するセルロースを主成分とし、セルロース１００重量部に対して補強繊維としての綿繊維を３０重量部含有する圧縮スポンジ体（圧縮率１／５、空隙率９８％、空隙の平均径０．８ｍｍ、タテ５０．１ｍｍ×ヨコ５０．６ｍｍ×高さ０．８ｍｍ、体積２，１１４ｍｍ3）
検体Ｂ：市販の綿球（２０番、タテ２４．０ｍｍ×ヨコ２１．７ｍｍ×高さ１９．７ｍｍ）
検体Ｃ：市販の綿棒（５インチ綿棒  小）
【００４９】
スポンジ体Ａは、木材パルプを水酸化ナトリウム溶液に浸漬し、圧搾後に粉砕してアルカリセルロース（クラム）とし、その後１７℃で１０時間老成後、二硫化炭素を加えセルロース ザンテートを得、このセルロース ザンテートに繊維長０．１〜５ｍｍの未老成のクラムと水酸化ナトリウム、水を加えて溶解し、ビスコースを得、得られたビスコースと平均粒径０．８ｍｍの芒硝結晶を混合機の中で１６〜２０℃に保ちながら混合し、途中で水を添加し混合物を馴染ませた。この混合物を金型に押出機を介して加圧充填した。その際、押出機周辺の温度も１６〜２０℃になるように温度調節した。混合物が充填された金型を約９０℃の芒硝浴の中で約８時間煮沸し凝固させ、そして得られた成形体を水洗、乾燥、さらには厚み方向に、厚さが１／５となるように加圧して圧縮成型することによって得た圧縮スポンジ体を所定の大きさにカットしたものを用いた。
【００５０】
（抱液可能量の測定）
ステンレス製パッド内に検体全体が十分に浸かる量の１０％ポピドンヨード液を注ぎ、検体全体をポピドンヨード液内に浸して５分間浸漬させた後、金属メッシュ上に置いて検体から液滴を取り除いた上で、吸液時の単位体積重量を測定した。
予め、乾燥状態の検体の重量を測定しておき、下記式（２）より、単位体積当たりの抱液可能量を算出した。
（２）・・単位体積当たりの抱液可能量＝吸液時の単位体積重量−乾燥時の単位体積重量
【００５１】
（放液率の測定）
上記の如く、吸液時の単位体積重量を測定し後、検体に２００ｇの加重を掛けて１０分放置した後に検体の重量（：放液後の単位体積重量）を測定し、式（３）より放液率を算出した。
（３）・・放液率＝（吸液時の単位体積重量−放液後の単位体積重量）×１００／（吸液時の単位体積重量−乾燥時の単位体積重量）
【００５２】
（吸液速度）
ステンレス製パッド内に１０％ポピドンヨード液を注ぎ、次いで検体（スポンジ体の直方体）をステンレス製パッド内に置いて下部をポピドンヨード液に浸し、検体（スポンジ体）をステンレス製パッド内に置いてから検体の上面部まで吸液するまでの時間を測定し、次の式（４）より算出した。
（４）・・吸液速度＝測定値（ｓｅｃ）／検体の吸液前の重量（ｇ）
【００５３】
（圧縮率）
検体を含水後、液垂れしない程度に軽く水を絞った状態として、圧縮率を測定した。
圧縮率の測定は、圧縮弾性試験機を用いて測定サンプルに５０ｇ／ｃｍ2の荷重をかけた時の厚み（Ｔ0:初期荷重厚み、ｍｍ）を測定した後、２００ｇ／ｃｍ2の荷重をかけた時の厚み（Ｔ1:初期荷重厚み、ｍｍ）を測定し、次の式（５）から圧縮率（％）を算出した。
（５）・・圧縮率＝（Ｔ0−Ｔ1）×１００／Ｔ0
表１には、ｎ＝３の平均値を示した。
なお、消毒作業を実施する場合、２００ｇ／ｃｍ2以下の荷重で消毒箇所に薬液塗布具を押し当てられていると考えられるため、２００ｇ／ｃｍ2の荷重で圧縮率（％）を測定した。
【００５４】
【表１】
2010029596.tif 000003
【００５５】
検体Ａの抱液可能量及び吸液速度は検体Ｂに比べて極めて大きく、検体Ａは多量の薬液を吸収し保持できることが分かった。
また、検体Ａの放液率及び圧縮率は検体Ｃに比べて極めて大きく、検体Ａは吸収保持した薬液の多くを放出させることができ、しかも圧縮率が検体Ｃ（綿棒）に比べて高いことから、柔らかくて肌に優しいことが分かった。
【００５６】
（薬液塗布試験）
ステンレス製パッド内に各検体を置き、１０％ポピドンヨード液２０００ｍＬを、に注いで薬液を吸収させた後、すぐに肌の上に載せて移動させて、塗布状態を比較検討した。その結果、検体Ａは、薬液を瞬時に吸収し、注いだ薬液を全て吸収したが、検体Ｂは、薬液を全ては吸収できなかった。
また、検体Ａは、薬液を吸収した状態で肌の上に載せて移動させただけで薬液を均等に塗布することができ、薬液が垂れるようなことがなかったが、他の検体は、最初に多くの薬液が浸み出して薬液が垂れてしまい、均等に塗布することはできなかった。
【００５７】
（実施例）
検体Ａのスポンジ体を使用し、図３及び図４に示すように、厚さ２ｍｍ、半径１５．５ｍｍの扁平な円板状の薬液塗布部２を形成した。
他法、ポリプロピレンから直径４ｍｍ、長さ１３５ｍｍの丸棒を形成し、その軸端部に、幅広の舌片部（１０ｍｍ×１０ｍｍ）３ａを適宜間隔を置いて上下に設けると共に、前記丸棒の軸端部寄り部分には、適宜幅（例えば３０ｍｍ）に渡り凹凸褶曲面部からなる凹凸周面部３ｂを設けて軸部３を形成した。
そして、インサート品としての薬液塗布部２を金型内に装填した後、樹脂を注入して薬液塗布部２の端部を挟むようにして軸部３の幅広係合部３ａを形成して、薬液塗布部２と軸部３とを一体化させて、薬液塗布具１を形成した。
【００５８】
薬液塗布部収容凹部５に薬液塗布部２を挿入すると共に軸部収容凹部４ａに軸部３を挿入するようにして収容容器４内に薬液塗布具１を収容した後、前記薬液塗布部２内の薬液塗布部２に対して上方から、薬液塗布部２の抱液可能量の８０〜１３０（８０、９０，１００、１０３、１０５、１１０、１２０、１３０）質量％量の薬液を注ぎ、次いで薬液塗布部収容凹部５及び軸部収容凹部４ａを被覆するようにシート蓋体を被覆シールして薬液塗布用キットを製造した。
【００５９】
この結果、薬液塗布部収容凹部５内に収納する薬液の量、すなわち薬液塗布部２に注ぐ薬液の量は、患部に必要十分な量の薬液を塗布することができる点、薬液塗布部収容凹部５から薬液塗布部２を取り出した際に薬液が滴り落ちる点、使用後に余分な薬液が残る点、製造時にシール部分に薬液が付着する点などから、薬液塗布部２の抱液可能量の９０〜１１０質量％量とするのが好ましく、特に９５〜１０５質量％量、中でも特に１００〜１０３質量％量であるのが好ましいことが分かった。
【図面の簡単な説明】
【００６０】
【図１】本発明の薬液塗布具及びその容器の一実施形態の一例を示した斜視図である。
【図２】図１の薬液塗布具の使用例を示した概略斜視図である。
【図３】図１に示した薬液塗布具の変形例を示した斜視図である。
【図４】同じく図１に示した薬液塗布具の変形例を示した斜視図である。
【符号の説明】
【００６１】
１  薬液塗布具
２  薬液塗布部
３  軸部
３ａ  幅広係合部
３ｂ  凹凸周面部
３ｃ  溝乃至突条部
４  収容容器
４ａ  軸部収容凹部
４ｂ  幅広部
４ｃ  凹凸周面部収容部
４ｄ  溝
４ｅ  シール鍔部
５  薬液塗布部収容凹部
【図１】
2010029596.tif 000004
【図２】
2010029596.tif 000005
【図３】
2010029596.tif 000006
【図４】
2010029596.tif 000007